【手続補正書】
【提出日】平成15年9月11日(2003.9.11)
【手続補正１】
【補正対象書類名】明細書
【補正対象項目名】特許請求の範囲
【補正方法】変更
【補正の内容】
【特許請求の範囲】
【請求項１】
道路表面に耐摩耗性トラフィックマーキングを形成する方法であって、
該道路表面上に、水性の蒸発可能なキャリア中に、０℃から６０℃の範囲のガラス転移温度を有し、１，０００から３０，０００未満の範囲のＧＰＣ数平均分子量を有するラテックスバインダーを含むトラフィックペイント組成物の層を施し、
前記層から前記水性の蒸発可能なキャリアを蒸発させ、該道路表面上に該耐摩耗性トラフィックマーキングを形成する、前記方法。
【請求項２】
前記水性の蒸発可能なキャリアに塩基を加え、前記ラテックスバインダーにエナミン官能性ペンダント部位をもたらすことをさらに含む請求項１記載の方法であって、前記のエナミン官能性ペンダント部位が前記ラテックスポリマーのアセトアセチル官能性ペンダント部位と前記塩基との反応により得られる前記の方法。
【請求項３】
バインダー固形分の０．５から１００重量％の、以下の構造式、
【化１】
1997124974.tif 000001
式中、Ａは
【化２】
1997124974.tif 000002
（式中、Ｒ１はＨ、１から１０個の炭素原子を有するアルキル基、またはフェニル基であり、Ｒ２はＨ、１から１０個の炭素原子を有するアルキル基、フェニル基、ハロ基、ＣＯ２ＣＨ３、またはＣＮであり、Ｒ３はＨ、１から１０個の炭素原子を有するアルキル基、フェニル基、またはハロ基であり、Ｒ４は１から１０個の炭素原子を有するアルキレン基、またはフェニレン基であり、Ｒ５は１から１０個の炭素原子を有するアルキレン基、またはフェニレン基であり、ａ、ｍ、ｎおよびｑは、０または１であり、ＸとＹのそれぞれは−ＮＨ−、または−Ｏ−である）であり、
ＢはＡまたは１から１０個の炭素原子を有するアルキル基、フェニル基、または複素環基である、
を有するアセトアセチル官能性モノマーから前記ラテックスバインダーを重合することを含む、請求項２記載の方法。
【請求項４】
Ｎ−メチルアミノプロピルトリメトキシシラン、アミノエチルアミノプロピルメチルジメトキシシラン、アミノエチルアミノプロピルトリメトキシシラン、アミノプロピルメチルジメトキシシラン、アミノプロピルトリメトキシシラン、ポリマー性アミノアルキルシリコーン、アミノエチルアミノエチルアミノプロピル−トリメトキシシラン、Ｎ−メチルアミノプロピルトリメトキシシラン、アミノプロピルメチルジメトキシシラン、アミノプロピルトリエトキシシラン、４−アミノブチルトリエトキシシラン、オリゴマー性アミノアルキルシラン、およびこれらの種々の混合物から成る群から選択されるアミンシランを、前記水性の蒸発可能なキャリアに加えることをさらに含む請求項２に記載の方法。
【請求項５】
バインダー固形分の０．５から１００重量％の酸官能性モノマーから前記ラテックスバインダーを重合し、酸価が０．１から３９０の範囲であるバインダーを提供することをさらに含み、前記酸官能性モノマーがホスホエチルメタアクリレート、アクリル酸、フマル酸−モノエチルエステル、フマル酸、イタコン酸、マレイン酸、メタクリル酸、フマル酸−モノメチルエステル、メチルヒドロゲンマレエート、およびこれらの混合物からなる群から選択される、請求項１または２記載の方法。
【請求項６】
前記トラフィックペイント組成物が、さらに
（ａ）  前記ラテックスバインダーと、バインダー固形分の総重量に基づいて０から２０重量％の多官能性アミンのブレンド、
（ｂ）  アミン変性ラテックスバインダー、または
（ｃ）  前記ブレンドと前記アミン変性ラテックスバインダーの混合物、を含み、
前記ラテックスバインダーと前記アミン変性ラテックスバインダーはアニオン的に安定化され、
そして前記水性の蒸発可能なキャリアは、前記水性の蒸発可能なキャリアのｐＨを、前記ブレンドの中の前記多官能性アミンの本質的に全部、または前記アミン変性ラテックスバインダーの本質的に全部、または前記ブレンドおよび前記アミン変性ラテックスバインダーの混合物の本質的に全部が、脱プロトン化された状態にある点に上げるのに充分な量の前記揮発性塩基を含有している、請求項２記載の方法。
【請求項７】
請求項１または２記載の方法により道路表面に調製されたトラフィックマーキング。
【請求項８】
前記トラフィックペイント組成物が、さらに、
（ａ）  前記水性の蒸発可能なキャリアに加えられる揮発性塩基；および
（ｂ）  前記ラテックスバインダーと、バインダー固形分の総重量に基づいて０から２０重量％の多官能性アミンのブレンド、
（ｃ）  アミン変性ラテックスバインダー、または
（ｄ）  前記ブレンドと前記アミン変性ラテックスバインダーの混合物、を含み、
前記ラテックスバインダーと前記アミン変性ラテックスバインダーはアニオン的に安定化され、
そして前記水性の蒸発可能なキャリアは、前記水性の蒸発可能なキャリアのｐＨを、前記ブレンドの中の前記多官能性アミンの本質的に全部、または前記アミン変性ラテックスバインダーの本質的に全部、または前記ブレンドおよび前記アミン変性ラテックスバインダーの混合物の本質的に全部が、脱プロトン化された状態にある点に上げるのに充分な量の前記揮発性塩基を含有している、請求項１記載の方法。
【請求項９】
道路表面に耐摩耗性トラフィックマーキングを形成する方法であって、
７．５から１１．０の範囲に保持されたｐＨを有し、酸官能性ペンダント部位とエナミン官能性ペンダント部位を有するラテックスバインダー粒子がその中に分散され、アミノシランが加えられた水性の蒸発可能なキャリア、ここで前記エナミン官能性ペンダント部位は該ラテックスバインダーのアセトアセチル官能性ペンダント部位とアンモニアまたはアミンとの反応により得られたものであり、前記バインダーは０℃から６０℃の範囲のガラス転移温度を有し、１，０００から１，０００，０００の範囲のＧＰＣ数平均分子量、および０．１から３９０の範囲の酸価を有する、を含むトラフィックペイント組成物の層を該道路表面上に施し、
前記層から前記水性の蒸発可能なキャリアを蒸発させることを含む、該道路表面上に該耐摩耗性トラフィックマーキングを形成する、前記方法。
【請求項１０】
前記トラフィックペイント組成物が、さらに
（ａ）  前記ラテックスバインダーと、バインダー固形分の総重量に基づいて０から２０重量％の多官能性アミンのブレンド、
（ｂ）  アミン変性ラテックスバインダー、または
（ｃ）  前記ブレンドと前記アミン変性ラテックスバインダーの混合物、を含み、
前記ラテックスバインダーと前記アミン変性ラテックスバインダーはアニオン的に安定化され、
そして前記水性の蒸発可能なキャリアは、前記水性の蒸発可能なキャリアのｐＨを、前記ブレンドの中の前記多官能性アミンの本質的に全部、または前記アミン変性ラテックスバインダーの本質的に全部、または前記ブレンドおよび前記アミン変性ラテックスバインダーの混合物の本質的に全部が、脱プロトン化された状態にある点に上げるのに充分な量の前記揮発性塩基を含有している、請求項９記載の方法。
【手続補正２】
【補正対象書類名】明細書
【補正対象項目名】００９４
【補正方法】変更
【補正の内容】
【００９４】
実施例１１
窒素雰囲気下、脱イオン水３７１３ｇに、９２℃で、１８０ｇの水に溶解した炭酸水素アンモニウム３２．８ｇ、１８０ｇの水に溶解した過硫酸アンモニウム２３．８ｇ、およびポリマーシードラテックス（固形分４２％、平均粒子径６０ｎｍ）７２０ｇを加え、次いで１３５ｇのＤＩ水を加えて反応混合物を調製した。これに、以下のモノマー混合物を８１℃で、４６８ｇのＤＩ水に溶解した過硫酸アンモニウム９．５ｇとともに３時間にわたり加え、次いで２２５ｇのＤＩ水を加えた。
モノマー混合物                グラム
水                          ２８５８
ラウリル硫酸ナトリウム          ３３．５
ブチルアクリレート          ３８２５
メチルメタアクリレート      ４５５８
アセトアセトキシエチル        ９４５
メタアクリレート
メタアクリル酸                １２２
ｎ−ドデシルメルカプタン      １１８．４
モノマー混合物を添加した後、３９．３ｇのＤＩ水中の０．０６ｇのＦｅＳＯ４、ＤＩ水３１．６ｇ中のエチレンジアミン−四酢酸四ナトリウム塩１．９７ｇ、９０ｇのＤＩ水中のｔ−ブチルヒドロパーオキサイド７．８ｇ、および１８０ｇのＤＩ水中のイソアスコルビン酸２．８ｇを６０℃で、モノマー混合物を重合した。次いで、水酸化アンモニウムを加え、最終ｐＨを９．７とした。得られたアセトアセチル官能性ペンダント部位を有する低分子量ラテックスバインダーは、固形分５３％、平均粒子直径  １９４ｎｍ、ＧＰＣ数平均分子量１６，２００であり、Ｔｇは１４℃であった。